Железооксидный портландцемент для ловушки расплава ядерного реактора

1. Состав железооксидного портланцемента для ловушки расплава ядерного реактора изготавливаемый путем сухого помола компонентов, отличающийся тем, что в качестве вяжущего вещества используется готовый цемент класса не ниже 42,5, в качестве активной минеральной добавки оксид железа III, а в качестве поверхностно активного вещества - суперпластификатор С-3 при следующем соотношении компонентов, мас.%:
портландцемент
30-50
оксид железа III
50-65
суперпластификатор
0,8-1,8
2
2. Железооксидный портландцемент по п. 1, отличающийся тем, что компоненты измельчаются и смешиваются в мельнице интенсивного помола до размера поверхности порошка по Блейну в интервале 7000-10000 см/г.
3. Способ по п. 2, отличающийся тем, что для получения из железооксидного портландцемента теста нормальной пластичности водоцементное отношение находится в интервале 0,16-0,25.
3
4. Способ по п. 3, отличающийся тем, что цементный камень после 28 суток твердения имеет кажущуюся плотность 2,40-2,85 г/см.
5. Способ по п. 3, отличающийся тем, что потери при прокаливании цементного камня при температуре 700° равны 4,7-6,1 мас.% (потери физически и химически связанной воды), а при температуре 1000° равны 5,7-8,9 мас.% (общие потери за счет удаления летучих веществ - воды и углекислого газа).